(57)【要約】      （修正有）【課題】湿式塗装ブースで捕集した余剰塗料を効率的に除去すること、および循環水の化学的酸素要求量（ＣＯＤ）を減少させることができる、湿式塗装ブース循環水の処理方法を提供する。【解決手段】余剰塗料と水とを含んでなる循環水に、リン酸などのリン化合物、尿素、硝酸アンモニウムなどの窒素化合物、およびフェノール樹脂を添加することを含む、湿式塗装ブース循環水の処理方法。【選択図】図１
2020001027.tif 000002
【特許請求の範囲】
【請求項１】
余剰塗料と水とを含んでなる循環水に、リン化合物、およびフェノール樹脂を添加することを含む、湿式塗装ブース循環水の処理方法。
【請求項２】
余剰塗料と水とを含んでなる循環水に、窒素化合物を添加することをさらに含む、請求項１に記載の湿式塗装ブース循環水の処理方法。
【発明の詳細な説明】
【技術分野】
【０００１】
本発明は、湿式塗装ブース循環水の処理方法に関する。より詳細に、本発明は、湿式塗装ブースにおいて循環水が捕集した余剰塗料（乾性油、樹脂などの塗膜形成成分、界面活性剤、増粘剤などの添加剤、顔料、染料などの着色成分、溶剤などの粘度調整成分）を効率的に除去すること、および循環水の化学的酸素要求量を減少させることができる、湿式塗装ブース循環水の処理方法に関する。
【背景技術】
【０００２】
湿式塗装ブースにおいて塗装対象物に塗着しなかった余剰塗料は循環水で捕集される。次いで循環水に捕集された余剰塗料の一部または全部を除去し、余剰塗料の除去された循環水を湿式塗装ブースで再使用する。ここで、湿式塗装ブース循環水に捕集された余剰塗料を除去するための方法が種々提案されている。
【０００３】
例えば、特許文献１は、湿式塗装ブースの循環水中において、蓄積塗料溶剤分解菌と悪臭成分分解菌とを窒素源（例えば、硝酸アンモニウム、尿素等）、燐源（例えば、燐酸カリウム等）、無機塩類（例えば、マグネシウム塩、鉄塩等）、有機増殖因子（例えば、酵母エキス、ペプトン等）などの栄養塩添加量の制御下で増殖させることを特徴とする湿式塗装ブースの処理方法を開示している。
【０００４】
特許文献２は、グルコース水溶液に窒素とリンとを添加した液体培地で、塗料に含まれる有機物成分を分解する微生物を培養し、前記微生物を増殖させた培養液を、塗装ブース循環水に添加することを含む、塗装ブース循環水の処理方法を開示している。
【０００５】
特許文献３は、水性塗料及び／又は溶剤型塗料を含む湿式塗装ブース循環水に、フェノール樹脂とカチオン系ポリマーとを添加して、該循環水中の塗料を凝集処理する方法を開示している。
【０００６】
特許文献４は、バルプ製紙工場などの汚水に、ムコル・ラセモサス（Mucor racemosus）、パエシロマイセス・リラシヌス（Paecitomyces lilacinus）、アスペルギルス・アスタス（Aspergillus ustus）又はトリコデルマ・インハマタム（Trichoderma inhamatum）の株を含む汚水処理組成物、および必要に応じて栄養素を、汚水に加えることを含む、汚水の処理方法を開示している。特許文献４は、前記栄養素として、無機リン酸化合物、特に溶解性ホスホネート又はオルトリン酸塩、好ましくはリン酸、リン酸一ナトリウム、リン酸二ナトリウム又はリン酸三ナトリウム、あるいはリン酸二アンモニウム；アンモニア（ＮＨ3）又はアンモニウム塩（ＮＨ4+）、好ましくは無水アンモニア、アンモニア水溶液、硝酸アンモニウム又はリン酸二アンモニウム；微量元素、好ましくはアルミニウム、アンチモン、バリウム、ホウ素、カルシウム、コバルト、銅、鉄、鉛、マグネシウム、マンガン、モリブデン、ニッケル、ストロンチウム、チタン、スズ、亜鉛又はジルコニウムを例示している。
【先行技術文献】
【特許文献】
【０００７】
【特許文献１】特開２００１−２８６８００号公報
【特許文献２】特開２０１１−１１０５１７号公報
【特許文献３】特開２００４−３３７６７１号公報
【特許文献４】特開２０１５−５１４３２号公報
【発明の概要】
【発明が解決しようとする課題】
【０００８】
本発明の目的は、湿式塗装ブースにおいて循環水が捕集した余剰塗料を効率的に除去すること、および循環水の化学的酸素要求量を減少させることができる、湿式塗装ブース循環水の処理方法を提供することである。
【課題を解決するための手段】
【０００９】
上記目的を達成するために検討した結果、以下の形態を包含する本発明を完成するに至った。
【００１０】
〔１〕  余剰塗料と水とを含んでなる循環水に、リン化合物、およびフェノール樹脂を添加することを含む、湿式塗装ブース循環水の処理方法。
〔２〕  余剰塗料と水とを含んでなる循環水に、窒素化合物を添加することをさらに含む、〔１〕に記載の湿式塗装ブース循環水の処理方法。
【発明の効果】
【００１１】
本発明の処理方法によれば、湿式塗装ブースにおいて循環水が捕集した余剰塗料のうち、乾性油、樹脂などの塗膜形成成分、界面活性剤、増粘剤などの添加剤、顔料、染料などの着色成分などをフロックにして除去し、溶剤などの粘度調整成分などを生分解して除去し、そして循環水の化学的酸素要求量を減少させることができる。
さらに、本発明の処理方法は、ピットなどにおける発泡を抑制することもできる。また、本発明の処理方法は、循環水の清澄化に優れ、循環水の再利用率が高いので、本発明の処理方法を行うと、新たに補充しなければならない水の量が減り且つ循環水ピットから排水処理施設に排出される水の量も減る。
【図面の簡単な説明】
【００１２】
【図１】実施例および比較例で使用した試験装置を示す概念図である。
【発明を実施するための形態】
【００１３】
本発明の湿式塗装ブース循環水の処理方法は、余剰塗料と水とを含んでなる循環水にリン化合物およびフェノール樹脂を添加することを含む方法、好ましくは余剰塗料と水とを含んでなる循環水に窒素化合物、リン化合物およびフェノール樹脂を添加することを含む方法である。
【００１４】
本発明の湿式塗装ブース循環水の処理方法を適用可能な湿式塗装ブースとしては、例えば、水膜状の循環水により余剰塗料を捕集する水流板式（水膜式）塗装ブース、シャワー状の循環水により余剰塗料を捕集するシャワー式塗装ブース、水膜式とシャワー式とを組み合わせた水膜・シャワー式塗装ブース、渦巻室における遠心力により分離された余剰塗料を水膜状の循環水に捕集するベンチュリー式塗装ブース等を挙げることができる。
【００１５】
本発明に用いられるフェノール樹脂は、フェノール類とアルデヒド類との縮合物またはこれの変性物であって、架橋硬化させる前の物である。フェノール樹脂の具体例としては、フェノールとホルムアルデヒドとの縮合物、クレゾールとホルムアルデヒドとの縮合物、キシレノールとホルムアルデヒドとの縮合物などを挙げることができる。変性物としては、アルキル変性フェノール樹脂、ポリビニルフェノールなどを挙げることができる。これらフェノール樹脂はノボラック型であっても、レゾール型であってもよい。フェノール樹脂は１種単独で若しくは２種以上を組み合わせて用いてもよい。また、フェノール樹脂は、分子量その他物性によって特に制限はなく、湿式塗装ブース循環水処理用として一般に使用されているものの中から適宜選択して使用することもできる。本発明において好ましく用いられるフェノール樹脂は、重量平均分子量が、好ましくは１００以上１０万以下、より好ましくは１０００以上５万以下である。
【００１６】
フェノール樹脂は、フェノール樹脂を溶媒若しくは分散媒に溶解若しくは分散（例えば、懸濁、乳化）させて添加してもよい。
フェノール樹脂を溶解若しくは分散させるための溶媒若しくは分散媒としては、アセトン等のケトン、酢酸メチル等のエステル、メタノール等のアルコール、アルカリ水溶液、アミン等を挙げることができる。これら溶媒若しくは分散媒のうち、アルカリ水溶液が好ましい。アルカリ水溶液としては、水酸化ナトリウム水溶液、水酸化カリウム水溶液などを挙げることができる。フェノール樹脂をアルカリ水溶液に溶解若しくは分散させてなる物は、アルカリ成分の濃度が好ましくは１〜２５質量％であり、フェノール樹脂の濃度が好ましくは１〜５０質量％である。
【００１７】
フェノール樹脂（固形分）の添加量は、余剰塗料の不粘着化の観点から、循環水１Ｌに対して、好ましくは１ｍｇ以上、より好ましくは５ｍｇ以上である。過度の発泡および運転コストの上昇を抑えるという観点から、フェノール樹脂（固形分）の添加量の上限は、循環水１Ｌに対して、好ましくは１０００ｍｇ、より好ましくは２００ｍｇである。また、フェノール樹脂（固形分）の添加量は、余剰塗料（固形分）に対して、好ましくは０．１質量％以上、より好ましくは０．５質量％以上である。また、フェノール樹脂（固形分）の添加量の上限は、余剰塗料（固形分）に対して、好ましくは１００質量％、より好ましくは１０質量％である。
【００１８】
フェノール樹脂は、水性塗料を捕捉した表面泡末の多い循環水、または表面電位がほとんどゼロの有機溶剤塗料を捕捉した循環水における、水処理に好適である。フェノール樹脂の添加によって、循環水中の余剰塗料の粘着性を下げる（不粘着化する）こと、および発泡を抑制することができる。
【００１９】
本発明に用いられるリン化合物として、好ましくは無機リン化合物、より好ましくはリン酸またはリン酸塩、さらに好ましくはオルトリン酸、リン酸一ナトリウム、リン酸二ナトリウム、リン酸三ナトリウム、リン酸水素二アンモニウム、またはリン酸二水素アンモニウムを挙げることができる。これらのうち、オルトリン酸が好ましい。
【００２０】
リン化合物は、ＢＯＤ（生物化学的酸素要求量）１００質量部に対して、リン化合物に由来するリン元素が、好ましくは０．５〜８質量部、より好ましくは０．６〜４質量部、さらに好ましくは０．７〜２質量部となる、量で添加する。
【００２１】
リン化合物は、リン化合物そのままを循環水に添加してもよいし、リン化合物を溶媒若しくは分散媒に溶解若しくは分散させて添加してもよい。
リン化合物を溶解若しくは分散させるための溶媒若しくは分散媒は、特に限定されないが、例えば、アセトン等のケトン、酢酸メチル等のエステル、メタノール等のアルコール、水などを挙げることができる。これらのうち、ＣＯＤを増加させない点で、水が好ましい。
【００２２】
本発明に必要に応じて用いられる窒素化合物として、好ましくは無機窒素化合物、より好ましくは尿素、アンモニア（ＮＨ3）、アンモニウム塩（ＮＨ4+）、硝酸塩（ＮＯ3-）又は亜硝酸塩（ＮＯ22-）、さらに好ましくは無水アンモニア、アンモニア水溶液、硝酸アンモニウム、リン酸水素二アンモニウム、リン酸二水素アンモニウム、硝酸アルミニウムまたは尿素を挙げることができる。なお、リン酸水素二アンモニウム、リン酸二水素アンモニウムはリン化合物および窒素化合物として用いられる。また、硝酸アルミニウムは窒素化合物および無機凝結剤として用いられる。これらのうち、尿素、リン酸水素二アンモニウム、リン酸二水素アンモニウム、硝酸アンモニム、硝酸アルミニウムが好ましい。
【００２３】
窒素化合物は、リン化合物に由来するリン元素１質量部に対して、窒素化合物に由来する窒素元素が、好ましくは２〜２０質量部、より好ましくは３〜１５質量部、さらにより好ましくは４〜１５質量部となる、量で添加する。窒素化合物の添加によって、ＣＯＤの低減効果が高まる。
【００２４】
窒素化合物は、窒素化合物そのままを循環水に添加してもよいし、窒素化合物を溶媒若しくは分散媒に溶解若しくは分散させて添加してもよい。
窒素化合物を溶解若しくは分散させるための溶媒若しくは分散媒は、特に限定されないが、例えば、アセトン等のケトン、酢酸メチル等のエステル、メタノール等のアルコール、水などを挙げることができる。これらのうち、ＣＯＤ（化学的酸素要求量）を増加させない点で、水が好ましい。
【００２５】
本発明の処理方法は、凝結剤を前記循環水に添加することをさらに含むことが好ましい。凝結剤は、水中の微細微粒子の荷電を中和して凝結させる作用を有するものである。凝結剤は、有機凝結剤と無機凝結剤とに大別される。
有機凝結剤としては、アルギン酸ソーダ；キチン・キトサン系凝結剤；TKF04株、BF04などのバイオ凝結剤；ポリエチレンイミン、カチオン変性ポリアクリルアミド、ポリアミン、ポリアミンスルホン、ポリアミド、ポリアルキレンポリアミン、アミン架橋重縮合体、ポリアクリル酸ジメチルアミノエチル、ジメチルジアリルアンモニウムクロライド（ＤＡＤＭＡＣ）重合物、アルキルアミンとエピクロルヒドリンとの重縮合物、アルキレンジクロライドとポリアルキレンポリアミンとの重縮合物、ジシアンジアミドとホルマリンとの重縮合物、ＤＡＭ（ジメチルアミノエチルメタアクリレート）の酸塩又は四級アンモニウム塩のホモポリマー又はコポリマー、ＤＡＡ（ジメチルアミノエチルアクリレート）の酸塩又は四級アンモニウム塩のホモポリマー又はコポリマー、ポリビニルアミジン、ジアリルジメチルアンモニウムクロライドとアクリルアミドとの共重合物、メラミンとアルデヒドとの重縮合物、ジシアンジアミドとアルデヒドとの重縮合物、ジシアンジアミドとジエチレントリアミンとの重縮合物などのカチオン系高分子凝結剤などを挙げることができる。これらのうち、ジメチルジアリルアンモニウムクロライド（ＤＡＤＭＡＣ）重合物、アルキルアミンとエピクロルヒドリンとの重縮合物が好ましい。カチオン系高分子凝結剤は、例えば、重量平均分子量が、好ましくは１千以上１００万以下、より好ましくは５千以上３０万以下である。
【００２６】
無機凝結剤としては、硫酸アルミニウム（硫酸バンド）、ポリ塩化アルミニウム（PAC）、ポリアルミニウムヒドロキシクロライド、擬ベーマイトアルミナゾル（ＡｌＯ（ＯＨ））などのアルミニウム系凝結剤；水酸化第一鉄、硫酸第一鉄、塩化第二鉄、ポリ硫酸第二鉄、鉄−シリカ無機高分子凝結剤などの鉄塩系凝結剤；塩化亜鉛などの亜鉛系凝結剤；活性ケイ酸、ポリシリカ鉄凝結剤などを挙げることができる。これらのうち、ポリ塩化アルミニウム（PAC）、ポリアルミニウムヒドロキシクロライドが好ましい。
【００２７】
凝結剤の循環水への添加量は、余剰塗料の凝固フロックの形成状態に応じて適宜調整することができる。凝結剤の循環水への添加量は、フェノール樹脂１００質量部に対して、好ましくは０．０１〜３０質量部、より好ましくは０．５〜２０質量部である。
カチオン系高分子凝結剤を使用する場合、その添加量は、例えば、フェノール樹脂１００質量部に対して、好ましくは０．０１〜２０質量部、より好ましくは０．５〜１０質量部である。また、カチオン系高分子凝結剤の添加量は、例えば、循環水に対するコロイド当量値として、好ましくは０．００１〜１ｍｅｑ／Ｌ、より好ましくは０．００２〜０．５ｍｅｑ／Ｌである。
無機凝結剤を使用する場合、その添加量は、フェノール樹脂１００質量部に対して金属酸化物換算で、好ましくは０．０１〜１００質量部、より好ましくは１〜５０質量部である。
【００２８】
凝結剤の作用によって得られる凝固フロックを凝集させて粗大フロックを形成させることが、沈降分離や遠心分離を容易にするという観点から好ましい。
本発明の処理方法においては、粗大フロックの形成のために、高分子凝集剤を前記循環水に添加することができる。高分子凝集剤は、アニオン、カチオンまたは両性のポリマーからなるものである。係るポリマーは、重量平均分子量が、通常、１００万超、好ましくは５００万以上のものである。
【００２９】
アニオンポリマーからなる高分子凝集剤としては、ポリアクリル酸ナトリウム、ポリアクリル酸ソーダ・アミド誘導体、ポリアクリルアミド部分加水分解物、部分スルホメチル化ポリアクリルアミド、ポリ（２−アクリルアミド）−２−メチルプロパン硫酸塩などを挙げることができる。
【００３０】
カチオンポリマーからなる高分子凝集剤としては、ポリアミノアルキルアクリレート、ポリアミノアルキルメタクリレート、ポリエチレンイミン、ハロゲン化ポリジアリルアンモニウム、キトサン、尿素−ホルマリン樹脂、アクリルアミド／［２−（アクリロイルオキシ）エチル］ベンジルジメチルアンモニウムクロリド／［２−（アクリロイルオキシ）エチル］トリメチルアンモニウムクロリドの共重合体、アクリルアミド／［３−（アクリロイルオキシ）プロピル］ベンジルジメチルアンモニウムクロリド／［２−（アクリロイルオキシ）エチル］トリメチルアンモニウムクロリドの共重合体、アクリルアミド／［２−（アクリロイルオキシ）エチル］ベンジルジメチルアンモニウムクロリド／［３−（アクリロイルオキシ）プロピル］トリメチルアンモニウムクロリドの共重合体、アクリルアミド／［３−（アクリロイルオキシ）プロピル］ベンジルジメチルアンモニウムクロリド／［３−（アクリロイルオキシ）プロピル］トリメチルアンモニウムクロリドの共重合体などを挙げることができる。
【００３１】
両性ポリマーからなる高分子凝集剤としては、（メタ）アクリルアミドと４級アンモニウムアルキル（メタ）アクリレートと（メタ）アクリル酸ナトリウムとの共重合体；アクリルアミドとアミノアルキルメタクリレートとアクリル酸ナトリウムの共重体などを挙げることができる。
【００３２】
高分子凝集剤は、ハンドリング性の観点より、液状品を用いることが好ましい。高分子凝集剤の液状品としては、Ｗ／Ｏ型エマルジョンとディスパージョンとを用いることができる。ディスパージョンは、高塩類濃度の水系媒体中に高分子凝集剤粒子が分散したものである。このため、ＣＯＤの低減の観点からはディスパージョンを用いることが好ましい。ただし、Ｗ／Ｏ型エマルジョンは種類が多く、このため、凝集効果の点ではＷ／Ｏ型エマルジョンの方が好ましい。
【００３３】
高分子凝集剤の添加量は、粗大フロックの形成状態に応じて適宜調整することができる。高分子凝集剤の添加量は、例えば、フェノ−ル樹脂１００質量部に対して、好ましくは０．０１〜２０質量部、より好ましくは０．５〜１０質量部である。また、高分子凝集剤の添加量は、例えば、循環水に対するコロイド当量値として、好ましくは０．００１〜１ｍｅｑ／Ｌ、より好ましくは０．００２〜０．５ｍｅｑ／Ｌである。高分子凝集剤（固形分）の添加量は、余剰塗料（固形分）に対して、好ましくは０．１〜１０質量％、より好ましくは０．２〜３質量％である。
【００３４】
本発明の処理方法においては、さらに不粘着化剤、ｐＨ調整剤、好気性微生物、酸素（空気）などを前記循環水に添加することができる。
【００３５】
不粘着化剤としては、アルミナゾル、セピオライト、カルボン酸系重合体、タンニンアルカリ溶液、タンニン基重合体、メラミンホルムアルデヒド樹脂、メラミンジシアンジアミド樹脂、ベントナイト、ヘクトライト、直鎖型カチオン性ポリアミン、亜鉛酸ナトリウムなどを挙げることができる。
【００３６】
ｐＨ調整剤としては、水酸化ナトリウム、水酸化カリウム、炭酸ナトリウム、炭酸カリウム、炭酸水素ナトリウム、炭酸水素カリウムなどの水溶性アルカリ金属化合物；塩酸、硫酸、硝酸；などを挙げることができる。循環水のｐＨは、好ましくは５〜９、より好ましくは６〜８．５、さらに好ましくは７〜８に調整する。
【００３７】
好気性微生物としては、ズーグレア、シュードモナス、バチルスなどの細菌；ツリガネ虫、ワムシなどの原生動物などを挙げることができる。
酸素または空気は、曝気装置、バブル発生装置などを用いて添加することができる。酸素または空気の添加によって、ＣＯＤの低下効果が向上する。循環水の酸素濃度は、特に限定されないが、好ましくは１．２〜１０ｍｇ−Ｏ2／Ｌ、より好ましくは１．５〜８ｍｇ−Ｏ2／Ｌに調整することが好ましい。
【００３８】
リン化合物、窒素化合物、フェノール樹脂、凝結剤、凝集剤、不粘着化剤、ｐＨ調整剤、好気性微生物、酸素（空気）などを循環水に添加する位置は、特に限定されない。例えば、塗装ブース、塗装ブースから循環水ピットへの移送管、循環水ピット、循環水ピットから塗装ブースへの移送管などを挙げることができる。また、循環水の温度は、好ましくは０〜７０℃、より好ましくは０〜６０℃、さらに好ましくは０〜４０℃に調整することが好ましい。
【００３９】
上記の方法によって生成した凝固フロックまたは粗大フロックは公知の方法によって循環水から分離除去される。このようにして、湿式塗装ブースを循環する水の除濁をすることができる。
【００４０】
次に、実施例を示して、本発明をより具体的に説明する。但し、以下の実施例は本発明の一実施形態を示すに過ぎず、本発明を以下の実施例に限定するものでない。用いた薬剤は以下の通りであり、実施例においての薬剤の添加量は有効成分としての添加量ではなく、製品（水溶液）としての添加量である。
【００４１】
フェノール樹脂のアルカリ溶液：ノボラック型フェノール樹脂（重量平均分子量＝約２０００）２０質量部および４８％苛性ソーダ１０質量部を純水７０質量部に添加し、加温して溶解させた。得られた液を室温に戻して、フェノール樹脂アルカリ溶液を得た。
ＰＡＣ：ポリ塩化アルミニウム水溶液（Ａｌ2Ｏ3換算１０質量％）
有機凝結剤：アルキルアミンエピクロルヒドリン縮合物水溶液（有効成分濃度５０質量％）
リン化合物：オルトリン酸の７５質量％水溶液
窒素化合物：尿素３０質量部、リン酸水素アンモニウム１０質量部、硝酸アンモニウム０．５質量部および水５９．５質量部の混合物
【００４２】
実施例１
循環水ピットから塗装ブース循環水５００ｍｌを採取し、１Ｌポリビンに入れた。これに自動車用水性ベース塗料５０００ｍｇを添加して、試験液を得た。試験液の水質は、溶解性ＣＯＤＭｎが６６００ｍｇ／Ｌ、ＢＯＤが３９００ｍｇ／Ｌ、ケルダール窒素が３９０ｍｇ／Ｌ、総リンが１８ｍｇ／Ｌであった。
試験液に、フェノール樹脂アルカリ溶液２４５ｍｇ、ＰＡＣ２５０ｍｇ、および有機凝結剤２５ｍｇを添加した。硫酸または苛性ソーダを用いてｐＨを７に調整した。これにリン化合物をＢＯＤ１００質量部に対してリン元素１質量部となる割合で添加した。図１に示すように、ポリビンに空気を１Ｌ／分で供給して、室温下で７日間曝気した。曝気後の液の水質は、溶解性ＣＯＤＭｎが３６００ｍｇ／Ｌであった。曝気中に若干の発泡があったが、曝気を終了させると２分間以内に消泡した。
【００４３】
実施例２
リン化合物を添加した後、窒素化合物をＢＯＤ１００質量部に対して窒素元素５質量部となる割合で添加した以外は実施例１と同じ方法で７日間曝気した。
曝気後の液の水質は、溶解性ＣＯＤＭｎが２２００ｍｇ／Ｌであった。曝気中に若干の発泡があったが、曝気を終了させると２分間以内に消泡した。
【００４４】
比較例１
リン化合物を添加しなかった以外は実施例１と同じ方法で７日間曝気した。
曝気後の液の水質は、溶解性ＣＯＤＭｎが３８００ｍｇ／Ｌであった。曝気中に若干の発泡があったが、曝気を終了させると２分間以内に消泡した。
【００４５】
比較例２
フェノール樹脂アルカリ溶液２４５ｍｇ、ＰＡＣ２５０ｍｇ、および有機凝結剤２５ｍｇを、ＰＡＣ３００ｍｇ、および有機凝結剤２５ｍｇに変えた以外は、実施例１と同じ方法で７日間曝気した。
曝気後の液の水質は、溶解性ＣＯＤＭｎが３７００ｍｇ／Ｌであった。曝気中に多量の発泡があった。曝気を終了させて２分間経過した後でも、曝気終了時の泡量の約５０％の泡が残っていた。
【００４６】
以上の結果を表１にまとめて示す。
表１に示すように、本発明の処理方法（実施例１、２）は、循環水が捕集した余剰塗料、特に化学的酸素要求量を増加させる有機物質を効率的に除去することができ、循環水の化学的酸素要求量を減少させることができる。
【００４７】
【表１】
2020001027.tif 000003
【符号の説明】
【００４８】
１：ポリビン
２：空気供給用のチューブ
３：混合液
４：泡
【図１】
2020001027.tif 000004